(57)【要約】      （修正有）【課題】高精細な蒸着パターンが形成可能となる蒸着マスク、蒸着マスク準備体、蒸着マスクの製造方法の提供。【解決手段】蒸着作製するパターンに対応する樹脂マスク開口部２５を有する樹脂マスク２０と、金属マスク開口部１５を有する金属マスク１０とが、樹脂マスク開口部２５と金属マスク開口部１５とが重なるようにして積層されてなる蒸着マスク１００であって、樹脂マスク２０は、樹脂材料を含有しており、金属マスク１０は、金属材料を含有しており、樹脂材料のガラス転移温度（Ｔｇ）に１００℃を加算した温度を、上限温度としたときに、縦軸を線膨張の割合、横軸を温度とする線膨張曲線において、温度２５℃から上限温度の範囲における樹脂マスク２０の線膨張曲線の積分値を、温度２５℃から上限温度の範囲における金属マスク１０の線膨張曲線の積分値で除した値が、０．７〜１．３の範囲内である蒸着マスク１００。【選択図】図１
2018066053.tif 000002
【特許請求の範囲】
【請求項１】
蒸着作製するパターンに対応する樹脂マスク開口部を有する樹脂マスクと、金属マスク開口部を有する金属マスクとが、前記樹脂マスク開口部と前記金属マスク開口部とが重なるようにして積層されてなる蒸着マスクであって、
前記樹脂マスクは、樹脂材料を含有しており、
前記金属マスクは、金属材料を含有しており、
前記樹脂材料のガラス転移温度（Ｔｇ）に１００℃を加算した温度を、上限温度としたときに、
縦軸を線膨張の割合、横軸を温度とする線膨張曲線において、温度２５℃から前記上限温度の範囲における前記樹脂マスクの線膨張曲線の積分値を、温度２５℃から前記上限温度の範囲における前記金属マスクの線膨張曲線の積分値で除した値が、０．７以上１．３以下の範囲内である、
蒸着マスク。
【請求項２】
前記樹脂材料が、熱硬化性樹脂の硬化物である、
請求項１に記載の蒸着マスク。
【請求項３】
前記金属材料が、鉄合金である、
請求項１又は２に記載の蒸着マスク。
【請求項４】
フレームに蒸着マスクが固定されてなるフレーム付き蒸着マスクであって、
前記蒸着マスクが、請求項１乃至３の何れか１項に記載の蒸着マスクである、
フレーム付き蒸着マスク。
【請求項５】
蒸着作製するパターンに対応する樹脂マスク開口部を有する樹脂マスクと、金属マスク開口部を有する金属マスクとが、前記樹脂マスク開口部と前記金属マスク開口部とが重なるようにして積層されてなる蒸着マスクを得るための蒸着マスク準備体であって、
樹脂板上に、金属マスク開口部を有する金属マスクが積層されてなり、
前記樹脂板は、樹脂材料を含有しており、
前記金属マスクは、金属材料を含有しており、
前記樹脂材料のガラス転移温度（Ｔｇ）に１００℃を加算した温度を、上限温度としたときに、
縦軸を線膨張の割合、横軸を温度とする線膨張曲線において、温度２５℃から前記上限温度の範囲における前記樹脂板の線膨張曲線の積分値を、温度２５℃から前記上限温度の範囲における前記金属マスクの線膨張曲線の積分値で除した値が、０．７以上１．３以下の範囲内である、
蒸着マスク準備体。
【請求項６】
前記樹脂材料が、熱硬化性樹脂の硬化物である、
請求項５に記載の蒸着マスク準備体。
【請求項７】
前記金属材料が、鉄合金である、
請求項５又は６に記載の蒸着マスク準備体。
【請求項８】
蒸着作製するパターンに対応する樹脂マスク開口部を有する樹脂マスクと、金属マスク開口部を有する金属マスクとが、前記樹脂マスク開口部と前記金属マスク開口部とが重なるようにして積層されてなる蒸着マスクの製造方法であって、
金属材料を含む金属板上に、樹脂材料を含む樹脂板を設ける工程と、
前記金属板に、金属マスク開口部を形成する工程と、
前記樹脂板に、樹脂マスク開口部を形成する工程と、
を含み、
前記樹脂材料のガラス転移温度（Ｔｇ）に１００℃を加算した温度を、上限温度としたときに、
縦軸を線膨張の割合、横軸を温度とする線膨張曲線において、温度２５℃から前記上限温度の範囲における前記樹脂マスクの線膨張曲線の積分値を、温度２５℃から前記上限温度の範囲における前記金属マスクの線膨張曲線の積分値で除した値が、０．７以上１．３以下の範囲内となるように、
前記樹脂材料を含む樹脂板、及び前記金属材料を含有する金属板を用いる、
蒸着マスクの製造方法。
【請求項９】
前記樹脂板が、熱硬化性樹脂の硬化物を含む樹脂板である、
請求項８に記載の蒸着マスクの製造方法。
【請求項１０】
有機半導体素子の製造方法であって、
蒸着マスクを用いて蒸着対象物に蒸着パターンを形成する蒸着パターン形成工程を含み、
前記蒸着パターン形成工程で用いられる前記蒸着マスクが、請求項１乃至３の何れか１項に記載の蒸着マスク、又は請求項４に記載のフレーム付き蒸着マスクである、
有機半導体素子の製造方法。
【請求項１１】
有機ＥＬディスプレイの製造方法であって、
請求項１０に記載の有機半導体素子の製造方法により製造された有機半導体素子が用いられる、
有機ＥＬディスプレイの製造方法。
【発明の詳細な説明】
【技術分野】
【０００１】
本開示の実施形態は、蒸着マスク、フレーム付き蒸着マスク、蒸着マスク準備体、蒸着マスクの製造方法、有機半導体素子の製造方法、及び有機ＥＬディスプレイの製造方法に関する。
【背景技術】
【０００２】
蒸着マスクを用いた蒸着パターンの形成は、通常、蒸着作製するパターンに対応する開口部が設けられた蒸着マスクと蒸着対象物とを密着させ、蒸着源から放出された蒸着材を、開口部を通して、蒸着対象物に付着させることにより行われる。
【０００３】
上記蒸着パターンの形成に用いられる蒸着マスクとしては、例えば、蒸着作成するパターンに対応する樹脂マスク開口部を有する樹脂マスクと、金属マスク開口部（スリットと称される場合もある）を有する金属マスクとを積層してなる蒸着マスク（例えば、特許文献１）等が知られている。
【先行技術文献】
【特許文献】
【０００４】
【特許文献１】特許第５２８８０７２号公報
【発明の概要】
【発明が解決しようとする課題】
【０００５】
本開示の実施形態は、樹脂マスクと金属マスクとが積層されてなる蒸着マスクや、この蒸着マスクがフレームに固定されてなるフレーム付き蒸着マスクにおいて、さらなる高精細な蒸着パターンの形成が可能となる蒸着マスクや、フレーム付き蒸着マスクを提供すること、また、この蒸着マスクを製造するための蒸着マスク準備体や、蒸着マスクの製造方法を提供すること、また、有機半導体素子を精度よく製造することができる有機半導体素子の製造方法や、有機ＥＬディスプレイを精度よく製造することができる有機ＥＬディスプレイの製造方法を提供することを主たる課題とする。
【課題を解決するための手段】
【０００６】
本開示の一実施形態の蒸着マスクは、蒸着作製するパターンに対応する樹脂マスク開口部を有する樹脂マスクと、金属マスク開口部を有する金属マスクとが、前記樹脂マスク開口部と前記金属マスク開口部とが重なるようにして積層されてなる蒸着マスクであって、前記樹脂マスクは、樹脂材料を含有しており、前記金属マスクは、金属材料を含有しており、前記樹脂材料のガラス転移温度（Ｔｇ）に１００℃を加算した温度を、上限温度としたときに、縦軸を線膨張の割合、横軸を温度とする線膨張曲線において、温度２５℃から前記上限温度の範囲における前記樹脂マスクの線膨張曲線の積分値を、温度２５℃から前記上限温度の範囲における前記金属マスクの線膨張曲線の積分値で除した値が、０．７以上１．３以下の範囲内である。
【０００７】
また、前記樹脂材料が、熱硬化性樹脂の硬化物であってもよい。
【０００８】
また、前記金属材料が、鉄合金であってもよい。
【０００９】
また、本開示の一実施形態のフレーム付き蒸着マスクは、フレームに蒸着マスクが固定されてなり、上記の蒸着マスクが用いられる。
【００１０】
また、本開示の一実施形態の蒸着マスク準備体は、蒸着作製するパターンに対応する樹脂マスク開口部を有する樹脂マスクと、金属マスク開口部を有する金属マスクとが、前記樹脂マスク開口部と前記金属マスク開口部とが重なるようにして積層されてなる蒸着マスクを得るための蒸着マスク準備体であって、樹脂板上に、金属マスク開口部を有する金属マスクが積層されてなり、前記樹脂板は、樹脂材料を含有しており、前記金属マスクは、金属材料を含有しており、前記樹脂材料のガラス転移温度（Ｔｇ）に１００℃を加算した温度を、上限温度としたときに、縦軸を線膨張の割合、横軸を温度とする線膨張曲線において、温度２５℃から前記上限温度の範囲における前記樹脂板の線膨張曲線の積分値を、温度２５℃から前記上限温度の範囲における前記金属マスクの線膨張曲線の積分値で除した値が、０．７以上１．３以下の範囲内である。
【００１１】
また、上記の蒸着マスク準備体において、前記樹脂材料が、熱硬化性樹脂の硬化物であってもよい。
【００１２】
また、上記の蒸着マスク準備体において、前記金属材料が、鉄合金であってもよい。
【００１３】
また、本開示の一実施形態の蒸着マスクの製造方法は、蒸着作製するパターンに対応する樹脂マスク開口部を有する樹脂マスクと、金属マスク開口部を有する金属マスクとが、前記樹脂マスク開口部と前記金属マスク開口部とが重なるようにして積層されてなる蒸着マスクの製造方法であって、金属材料を含む金属板上に、樹脂材料を含む樹脂板を設ける工程と、前記金属板に、金属マスク開口部を形成する工程と、前記樹脂板に、樹脂マスク開口部を形成する工程と、を含み、前記樹脂材料のガラス転移温度（Ｔｇ）に１００℃を加算した温度を、上限温度としたときに、縦軸を線膨張の割合、横軸を温度とする線膨張曲線において、温度２５℃から前記上限温度の範囲における前記樹脂マスクの線膨張曲線の積分値を、温度２５℃から前記上限温度の範囲における前記金属マスクの線膨張曲線の積分値で除した値が、０．７以上１．３以下の範囲内となるように、前記樹脂材料を含む樹脂板、及び前記金属材料を含有する金属板を用いる。
【００１４】
また、上記の蒸着マスクの製造方法において、樹脂板として、熱硬化性樹脂の硬化物を含む樹脂板を用いてもよい。
【００１５】
また、本開示の一実施形態の有機半導体素子の製造方法は、蒸着マスクを用いて蒸着対象物に蒸着パターンを形成する蒸着パターン形成工程を含み、前記蒸着パターン形成工程で用いられる前記蒸着マスクが、上記の蒸着マスク、又は上記のフレーム付き蒸着マスクである。
【００１６】
また、本開示の一実施形態の有機ＥＬディスプレイの製造方法は、上記の製造方法により製造された有機半導体素子が用いられる。
【発明の効果】
【００１７】
本開示の蒸着マスクや、フレーム付き蒸着マスクによれば、高精細な蒸着パターンを形成することができる。また、本開示の蒸着マスク準備体や、蒸着マスクの製造方法によれば、高精細な蒸着パターンを形成することができる蒸着マスクを製造することができる。また、本開示の有機半導体素子の製造方法によれば、有機半導体素子を精度よく製造することができる。また、本開示の有機ＥＬディスプレイの製造方法によれば、有機ＥＬディスプレイを精度よく製造することができる。
【図面の簡単な説明】
【００１８】
【図１】（ａ）は、本開示の蒸着マスクを金属マスク側から平面視したときの一例を示す正面図であり、（ｂ）は、（ａ）の概略断面図である。
【図２】樹脂マスク、及び金属マスクの線膨張曲線の一例である。
【図３】樹脂マスク、及び金属マスクの線膨張曲線の一例である。
【図４】実施形態（Ａ）の蒸着マスクを金属マスク側から平面視したときの一例を示す正面図である。
【図５】実施形態（Ａ）の蒸着マスクを金属マスク側から平面視したときの一例を示す正面図である。
【図６】実施形態（Ａ）の蒸着マスクを金属マスク側から平面視したときの一例を示す正面図である。
【図７】（ａ）、（ｂ）はともに実施形態（Ａ）の蒸着マスクを金属マスク側から平面視したときの一例を示す正面図である。
【図８】実施形態（Ｂ）の蒸着マスクを金属マスク側から平面視したときの一例を示す正面図である。
【図９】実施形態（Ｂ）の蒸着マスクを金属マスク側から平面視したときの一例を示す正面図である。
【図１０】フレーム付き蒸着マスクの一例を示す正面図である。
【図１１】フレーム付き蒸着マスクの一例を示す正面図である。
【図１２】（ａ）〜（ｃ）はフレームの一例を示す正面図である。
【図１３】本開示の蒸着マスク準備体の一例を示す概略断面図である。
【図１４】本開示の蒸着マスクの製造方法の一例を示す工程図である。
【図１５】有機ＥＬディスプレイを有するデバイスの一例を示す図である。
【発明を実施するための形態】
【００１９】
以下、本発明の実施の形態を、図面等を参照しながら説明する。なお、本発明は多くの異なる態様で実施することが可能であり、以下に例示する実施の形態の記載内容に限定して解釈されるものではない。また、図面は説明をより明確にするため、実際の態様に比べ、各部の幅、厚さ、形状等について模式的に表される場合があるが、あくまで一例であって、本発明の解釈を限定するものではない。また、本願明細書と各図において、既出の図に関して前述したものと同様の要素には、同一の符号を付して、詳細な説明を適宜省略することがある。また、説明の便宜上、上方又は下方等という語句を用いて説明するが、上下方向が逆転してもよい。左右方向についても同様である。
【００２０】
＜＜蒸着マスク＞＞
図１（ａ）、（ｂ）に示すように、本開示の実施の形態に係る蒸着マスク１００は、蒸着作製するパターンに対応する複数の樹脂マスク開口部２５を有する樹脂マスク２０と、金属マスク開口部１５を有する金属マスク１０とが、樹脂マスク開口部２５と金属マスク開口部１５とが重なるようにして積層されてなる構成を呈している。また、樹脂マスク２０は、樹脂材料を含有しており、金属マスク１０は、金属材料を含有している。なお、図１（ａ）は、本開示の実施の形態に係る蒸着マスク１００を金属マスク側から平面視したときの一例を示す正面図であり、図１（ｂ）は、図１（ａ）のＡ−Ａ概略断面図である。
【００２１】
そして、本開示の実施の形態に係る蒸着マスクは、樹脂マスク２０に含まれる樹脂材料のガラス転移温度（Ｔｇ）に１００℃を加算した温度を、上限温度としたときに、縦軸を線膨張の割合、横軸を温度とする線膨張曲線において、温度２５℃から上限温度の範囲における樹脂マスクの線膨張曲線の積分値を、温度２５℃から上限温度の範囲における金属マスクの線膨張曲線の積分値で除した値が、０．７以上１．３以下の範囲内に規定されている。
【００２２】
図２は、縦軸を線膨張の割合、横軸を温度とする樹脂マスク、及び金属マスクの線膨張曲線の関係図である。図２に示す線膨張曲線の関係図では、図中の曲線Ａ、及び曲線Ｂの何れか一方を、樹脂マスクの線膨張曲線、他方を金属マスクの線膨張曲線としている。線膨張曲線は、図示する線膨張曲線の形態に限定されるものではない。例えば、図示する曲線Ａと、曲線Ｂとは、２５℃から上限温度の範囲内において交わっているが、２５℃から上限温度の範囲内において曲線Ａと曲線Ｂとが交わらない場合もある（図３参照）。また、上限温度を超える温度、或いは２５℃未満の温度において、曲線Ａと曲線Ｂが交わる場合もある（図示しない）。
【００２３】
図２に示す線膨張曲線の関係図において、曲線Ａを、樹脂マスクの線膨張曲線とした場合、温度２５℃から上限温度の範囲における樹脂マスクの線膨張曲線の積分値は、図中の符号「Ａ」で示される領域（Ａ領域）と「Ｃ」で示される領域（Ｃ領域）の面積の合計となる。また、図２に示す線膨張曲線の関係図において、曲線Ｂを、金属マスクの線膨張曲線とした場合、温度２５℃から上限温度の範囲における金属マスクの線膨張曲線の積分値は、図中の符号「Ｂ」で示される領域（Ｂ領域）と「Ｃ」で示される領域（Ｃ領域）の合計の面積となる。したがって、図２に示す線膨張曲線の関係図において、曲線Ａを、樹脂マスクの線膨張曲線とし、曲線Ｂを、金属マスクの線膨張曲線とする場合には、本開示の実施の形態に係る蒸着マスクは、下式（１）の関係を満たす。
０．７＜（Ａ領域とＣ領域との合計面積）／（Ｂ領域とＣ領域との合計面積）＜１．３・・・式（１）
他方、図２に示す線膨張曲線の関係図において、曲線Ｂを、樹脂マスクの線膨張曲線とし、曲線Ａを、金属マスクの線膨張曲線とする場合には、本開示の実施の形態に係る蒸着マスクは、下式（２）の関係を満たす。
０．７＜（Ｂ領域とＣ領域との合計面積））／（Ａ領域とＣ領域との合計面積）＜１．３・・・式（２）
【００２４】
また、図３に示す線膨張曲線の関係図において、曲線Ａを、樹脂マスクの線膨張曲線とし、曲線Ｂを、金属マスクの線膨張曲線とした場合、温度２５℃から上限温度の範囲における樹脂マスクの線膨張曲線の積分値は、図中の符号「Ａ」で示される領域（Ａ領域）と「Ｂ」で示される領域（Ｂ領域）の合計の面積となり、金属マスクの線膨張曲線の積分値は、図中の符号「Ｂ」で示される領域（Ｂ領域）の面積となる。したがって、図３に示す線膨張曲線の関係図において、曲線Ａを、樹脂マスクの線膨張曲線とし、曲線Ｂを、金属マスクの線膨張曲線とする場合には、本開示の実施の形態に係る蒸着マスクは、下式（３）の関係を満たす。
０．７＜（（Ａ領域とＢ領域との合計面積）／Ｂ領域の面積）＜１．３・・・式（３）
他方、図３に示す線膨張曲線の関係図において、曲線Ｂを、樹脂マスクの線膨張曲線とし、曲線Ａを、金属マスクの線膨張曲線とする場合には、本開示の実施の形態に係る蒸着マスクは、下式（４）の関係を満たす。
０．７＜（Ｂ領域の面積／（Ａ領域とＢ領域との合計面積））＜１．３・・・式（４）
【００２５】
（線膨張曲線の作成方法）
対象となる蒸着マスクを、樹脂マスクと、金属マスクとに分離し、それぞれのマスクを、幅５ｍｍ、長さ１５ｍｍにカットしたサンプル（樹脂マスクサンプル、金属マスクサンプル）を準備する。カットする領域は、樹脂マスクにおいては、樹脂マスク開口部を有しない領域、金属マスクにおいては、金属マスク開口部を有しない領域とする。
上記でカットした樹脂マスクサンプル、及び金属マスクサンプルのそれぞれについて、ＪＩＳ  Ｋ  ７１９７：１９９１に準拠する線膨張率試験方法に基づき、２５℃を基準とするＣＴＥ曲線（線膨張曲線）を作成する。
これにより、２５℃から所定の温度までのＣＴＥ曲線を得る。
使用装置としては、ＴＭＡ（ＥＸＳＴＡＲ６０００  セイコーインスツルメンツ）を使用する。
ＣＴＥ曲線の縦軸は、線膨張の割合であり、ΔＬ／Ｌ×１００により算出される値である（ΔＬ：任意の温度におけるサンプル長から２５℃におけるサンプル長を減算した値、Ｌ：２５℃におけるサンプル長）。つまり、２５℃における線膨張の割合（％）を「０」としている。
【００２６】
（積分値の算出）
次いで、樹脂マスクサンプル、及び金属マスクサンプルのそれぞれについて、２５℃から上限温度までの領域におけるＣＴＥ曲線の積分値を算出し、樹脂マスクサンプルにおけるＣＴＥ曲線の積分値を、金属マスクサンプルにおけるＣＴＥ曲線の積分値で除することで比率を求める。本開示の実施の形態に係る蒸着マスクは、この方法で求められる比率が、０．７以上１．３以下の範囲内であることを条件している。
【００２７】
本願明細書で言うガラス転移温度（Ｔｇ）とは、ＪＩＳ  Ｋ７１２１：２０１２に準拠し、ＤＳＣ（示差走査熱量測定）による熱量変化の測定（ＤＳＣ法）に基づき求められる温度を意味する。
【００２８】
また、樹脂マスク２０は、樹脂材料の１種を単独で含むものであってもよく、２種以上の樹脂材料を含むものであってもよい。樹脂マスク２０が、２種以上の樹脂材料を含む場合において、上記上限温度を規定するための樹脂材料のガラス転移温度（Ｔｇ）は、ＤＳＣ（示差走査熱量測定）により検出された樹脂材料のガラス転移温度（Ｔｇ）うち、そのガラス転移温度（Ｔｇ）が最も高いものとする。
【００２９】
温度２５℃から上限温度の範囲における樹脂マスクの線膨張曲線の積分値を、温度２５℃から上限温度の範囲における金属マスクの線膨張曲線の積分値で除した値を、０．７以上１．３以下の範囲に規定した本開示の実施の形態に係る蒸着マスクによれば、樹脂マスク２０に設けられた樹脂マスク開口部２５に寸法変動や、位置変動が生ずることを抑制することができる。したがって、本開示の実施の形態に係る蒸着マスクによれば、この蒸着マスクを用いて高精細な蒸着パターンを形成することができる。
【００３０】
温度２５℃から上限温度の範囲における樹脂マスクの線膨張曲線の積分値を、温度２５℃から上限温度の範囲における金属マスクの線膨張曲線の積分値で除した値を、０．７以上１．３以下の範囲に規定することで、樹脂マスク２０と、金属マスク１０との収縮量の差を小さくすることができ、これにより、樹脂マスク２０に設けられた樹脂マスク開口部２５に寸法変動や、位置変動が生ずることを抑制することができる。
【００３１】
例えば、熱により硬化する樹脂材料を含む塗工液を塗布し、この塗工液を樹脂材料の硬化温度を超える温度で加熱して樹脂板（樹脂層）を形成し、この樹脂板（樹脂層）に樹脂マスク開口部２５を形成して樹脂マスク開口部２５を有する樹脂マスク２０を得る場合には、得られる樹脂マスクにおける温度２５℃から上限温度の範囲における線膨張曲線の積分値を、温度２５℃から上限温度の範囲における金属マスクの線膨張曲線の積分値で除した値が、０．７以上１．３以下の範囲となるような樹脂材料を選択することで、硬化温度を超える温度から、常温近傍まで降温させる際の、樹脂マスクの収縮量を、金属マスクの収縮量に近づけることができる。また、樹脂マスクの収縮量と、金属マスクの収縮量の差を小さくすることで、樹脂マスク２０、及び金属マスク１０の内部応力の差を小さくすることができる。これにより、樹脂マスク２０の樹脂マスク開口部２５に生じ得る寸法変動や、位置変動が生ずることを抑制することができる。
【００３２】
なお、温度２５℃から上限温度の範囲における樹脂マスクの線膨張曲線の積分値を、温度２５℃から上限温度の範囲における金属マスクの線膨張曲線の積分値で除した値が、０．７未満である場合には、樹脂マスク２０に弛みが生じ、換言すれば、樹脂マスク２０にシワが生じ、これら弛みやシワの発生に起因して、樹脂マスク２０に設けられた樹脂マスク開口部２５に寸法変動や、位置変動等が生じやすくなる。一方で、温度２５℃から上限温度の範囲における樹脂マスクの線膨張曲線の積分値を、温度２５℃から上限温度の範囲における金属マスクの線膨張曲線の積分値で除した値が、１．３を超える場合には、樹脂マスク２０にテンションがかかりすぎてしまい、換言すれば、蒸着マスクが引っ張られてしまい、この場合にも、樹脂マスク２０に設けられた樹脂マスク開口部２５に寸法変動や、位置変動等が生じやすくなる。樹脂マスクに生じ得る弛みや、シワ、及び樹脂マスクにかかる高いテンションは、蒸着マスクを用いた種々の状況において生じ得、例えば、蒸着マスクを用いた蒸着パターンの形成時等に、樹脂マスク開口部２５に寸法変動や、位置変動が生じ得る。
【００３３】
また、樹脂マスクの線膨張曲線の積分値や、金属マスクの線膨張曲線の積分値を算出するにあたり、温度範囲を２５℃から上限温度（樹脂材料のガラス転移温度（Ｔｇ）に１００℃を加算した温度）としているのは、例えば、２５℃から樹脂材料のガラス転移温度（Ｔｇ）までの範囲における樹脂マスクの積分値を、２５℃から樹脂材料のガラス転移温度（Ｔｇ）までの範囲における金属マスクの積分値で除した値が、０．７以上１．３以下の範囲を満たす場合であっても、温度２５℃から上限温度の範囲における樹脂マスクの線膨張曲線の積分値を、温度２５℃から上限温度の範囲における金属マスクの線膨張曲線の積分値で除した値が、０．７以上１．３以下の範囲を満たさなければ、樹脂マスク２０に設けられた樹脂マスク開口部２５に寸法変動や、位置変動等が生じること、また、樹脂マスクにシワが生じることを十分に抑制することができないことによる。
【００３４】
また、シワの発生、樹脂マスク開口部２５の寸法変動や、位置変動のさらなる抑制を目的とする場合には、温度２５℃から上限温度の範囲における樹脂マスクの線膨張曲線の積分値を、温度２５℃から上限温度の範囲における金属マスクの線膨張曲線の積分値で除した値は、０．８以上１．２以下の範囲とすることが好ましい。
【００３５】
樹脂マスクに含まれる樹脂材料や、金属マスクに含まれる金属材料について特に限定はなく、温度２５℃から上限温度の範囲における樹脂マスクの線膨張曲線の積分値を、温度２５℃から上限温度の範囲における金属マスクの線膨張曲線の積分値で除した値が０．７以上１．３以下の範囲となるように適宜選択することができる。金属材料の一例としては、ステンレス鋼、鉄ニッケル合金、アルミニウム合金などの金属材料を挙げることができる。金属マスクは、金属材料の１種を単独で含むものであってもよく、２種以上を含むものであってもよい。
【００３６】
中でも、鉄合金は熱による変形が少ない点で、金属マスクに含まれる金属材料として好ましく用いることができる。鉄合金としては、例えば、Ｆｅ−３６Ｎｉ合金（インバー材）、Ｆｅ−３２Ｎｉ−５Ｃｏ合金、Ｆｅ−２９Ｎｉ−１７Ｃｏ合金等を挙げることができる。したがって、樹脂マスクに含まれる樹脂材料を選定するにあたっては、金属マスクに含まれる金属材料として好適な鉄合金との関係において、温度２５℃から上限温度の範囲における樹脂マスクの線膨張曲線の積分値を、温度２５℃から上限温度の範囲における金属マスクの線膨張曲線の積分値で除した値が０．７以上１．３以下の範囲となるように、樹脂マスクに含まれる樹脂材料を選択すればよい。
【００３７】
樹脂マスクに含まれる樹脂材料は、金属マスクとの関係において、温度２５℃から上限温度の範囲における樹脂マスクの線膨張曲線の積分値を、温度２５℃から上限温度の範囲における金属マスクの線膨張曲線の積分値で除した値が０．７以上１．３以下の範囲を満たすように決定すればよく、具体的な樹脂材料について特に限定はない。一例としては、ポリイミド樹脂、ポリアミド樹脂、ポリアミドイミド樹脂、エポキシ樹脂、メラミン樹脂、尿素樹脂、不飽和ポリエステル樹脂、ジアリルフタレート樹脂、ポリウレタン樹脂、シリコーン樹脂、アクリル樹脂、ポリビニルアセタール樹脂、ポリエステル樹脂、ポリエチレン樹脂、ポリビニルアルコール樹脂、ポリプロピレン樹脂、ポリカーボネート樹脂、ポリスチレン樹脂、ポリアクリロニトリル樹脂、エチレン酢酸ビニル共重合体樹脂、エチレン−ビニルアルコール共重合体樹脂、エチレン−メタクリル酸共重合体樹脂、ポリ塩化ビニル樹脂、ポリ塩化ビニリデン樹脂、セロファン、アイオノマー樹脂等を挙げることができる。なお、樹脂材料は、熱可塑性樹脂であってもよく、熱硬化性樹脂の硬化物であってもよい。
【００３８】
次に、上記本開示の実施の形態に係る蒸着マスクを構成する樹脂マスク２０、及び金属マスク１０について一例を挙げて説明する。
【００３９】
＜樹脂マスク＞
図１（ａ）に示すように、樹脂マスク２０には、複数の樹脂マスク開口部２５が設けられている。図示する形態では、樹脂マスク開口部２５の開口形状は、矩形状を呈しているが、樹脂マスク開口部２５の開口形状について特に限定はなく、蒸着作製するパターンに対応する形状であれば、いかなる形状であってもよい。例えば、樹脂マスク開口部２５の開口形状は、ひし形、多角形状であってもよく、円や、楕円等の曲率を有する形状であってもよい。なお、矩形や、多角形状の開口形状は、円や楕円等の曲率を有する開口形状と比較して発光面積を大きくとれる点で、好ましい樹脂マスク開口部２５の開口形状であるといえる。
【００４０】
樹脂マスク２０の厚みについて特に限定はないが、シャドウの発生の抑制効果をさらに向上せしめる場合には、樹脂マスク２０の厚みは、２５μｍ以下であることが好ましく、１０μｍ未満であることがより好ましい。下限値の好ましい範囲について特に限定はないが、樹脂マスク２０の厚みが３μｍ未満である場合には、ピンホール等の欠陥が生じやすく、また変形等のリスクが高まる。特に、樹脂マスク２０の厚みを、３μｍ以上１０μｍ未満、より好ましくは４μｍ以上８μｍ以下とすることで、４００ｐｐｉを超える高精細パターンを形成する際のシャドウの影響をより効果的に防止することができる。また、樹脂マスク２０と後述する金属マスク１０とは、直接的に接合されていてもよく、粘着剤層を介して接合されていてもよいが、粘着剤層を介して樹脂マスク２０と金属マスク１０とが接合される場合には、樹脂マスク２０と粘着剤層との合計の厚みが上記好ましい厚みの範囲内であることが好ましい。なお、シャドウとは、蒸着源から放出された蒸着材の一部が、金属マスクの金属マスク開口部や、樹脂マスクの樹脂マスク開口部の内壁面に衝突して蒸着対象物へ到達しないことにより、目的とする蒸着膜厚よりも薄い膜厚となる未蒸着部分が生ずる現象のことをいう。
【００４１】
樹脂マスク開口部２５の断面形状についても特に限定はなく、樹脂マスク開口部２５を形成する樹脂マスクの向かいあう端面同士が略平行であってもよいが、図１（ｂ）に示すように、樹脂マスク開口部２５はその断面形状が、蒸着源に向かって広がりをもつような形状であることが好ましい。換言すれば、金属マスク１０側に向かって広がりをもつ勾配を有していることが好ましい。勾配については、樹脂マスク２０の厚み等を考慮して適宜設定することができるが、樹脂マスクの樹脂マスク開口部における下底先端と、同じく樹脂マスクの樹脂マスク開口部における上底先端とを結んだ直線と、樹脂マスクの底面とのなす角、換言すれば、樹脂マスク２０の樹脂マスク開口部２５を構成する内壁面の厚み方向断面において、樹脂マスク開口部２５の内壁面と樹脂マスク２０の金属マスク１０と接しない側の面（図示する形態では、樹脂マスクの上面）とのなす角度は、５°以上８５°以下の範囲内であることが好ましく、１５°以上７５°以下の範囲内であることがより好ましく、２５°以上６５°以下の範囲内であることがさらに好ましい。特には、この範囲内の中でも、使用する蒸着機の蒸着角度よりも小さい角度であることが好ましい。また、図示する形態では、樹脂マスク開口部２５を形成する端面は直線形状を呈しているが、これに限定されることはなく、外に凸の湾曲形状となっている、つまり樹脂マスク開口部２５の全体の形状がお椀形状となっていてもよい。
【００４２】
＜金属マスク＞
図１（ｂ）に示すように、樹脂マスク２０の一方の面上には、金属マスク１０が積層されている。金属マスク１０は、金属から構成され、図１（ｂ）に示すように、縦方向或いは横方向に延びる金属マスク開口部１５が配置されている。金属マスク開口部１５の配置例について特に限定はなく、縦方向、及び横方向に延びる金属マスク開口部１５が、縦方向、及び横方向に複数列配置されていてもよく、縦方向に延びる金属マスク開口部１５が、横方向に複数列配置されていてもよく、横方向に延びる金属マスク開口部が縦方向に複数列配置されていてもよい。また、縦方向、或いは横方向に１列のみ配置されていてもよい。また、複数の金属マスク開口部１５は、ランダムに配置されていてもよい。また、金属マスク開口部１５は１つであってもよい。なお、本願明細書で言う「縦方向」、「横方向」とは、図面の上下方向、左右方向をさし、蒸着マスク、樹脂マスク、金属マスクの長手方向、幅方向のいずれの方向であってもよい。例えば、蒸着マスク、樹脂マスク、金属マスクの長手方向を「縦方向」としてもよく、幅方向を「縦方向」としてもよい。また、本願明細書では、蒸着マスクを平面視したときの形状が矩形状である場合を例に挙げて説明しているが、これ以外の形状、例えば、円形状や、ひし形状等の多角形状としてもよい。この場合、対角線の長手方向や、径方向、或いは、任意の方向を「長手方向」とし、この「長手方向」に直交する方向を、「幅方向（短手方向と言う場合もある）」とすればよい。
【００４３】
金属マスク１０の厚みについても特に限定はないが、シャドウの発生をより効果的に防止するためには、１００μｍ以下であることが好ましく、５０μｍ以下であることがより好ましく、３５μｍ以下であることが特に好ましい。金属マスクの厚みをこのような厚みとすることで、破断や変形のリスクを低減させることができるとともに、ハンドリング性を向上させることができる。
【００４４】
また、各図に示す形態では、金属マスク開口部１５の開口を平面視したときの形状は、矩形状を呈しているが、開口形状について特に限定はなく、金属マスク開口部１５の開口形状は、台形状、円形状等いかなる形状であってもよい。
【００４５】
金属マスク１０に形成される金属マスク開口部１５の断面形状についても特に限定されることはないが、図１（ｂ）に示すように蒸着源に向かって広がりをもつような形状であることが好ましい。より具体的には、金属マスク１０の金属マスク開口部１５における下底先端と、同じく金属マスク１０の金属マスク開口部１５における上底先端とを結んだ直線と、金属マスク１０の底面とのなす角度、換言すれば、金属マスク１０の金属マスク開口部１５を構成する内壁面の厚み方向断面において、金属マスク開口部１５の内壁面と金属マスク１０の樹脂マスク２０と接する側の面（図示する形態では、金属マスクの上面）とのなす角度は、５°以上８５°以下の範囲内であることが好ましく、１５°以上８０°以下の範囲内であることがより好ましく、２５°以上６５°以下の範囲内であることがさらに好ましい。特には、この範囲内の中でも、使用する蒸着機の蒸着角度よりも小さい角度であることが好ましい。
【００４６】
また、金属マスク開口部１５の開口空間が、ブリッジによって区画されていてもよい（図示しない）。
【００４７】
樹脂マスク上に金属マスク１０を積層する方法について特に限定はなく、樹脂マスク２０と金属マスク１０とを各種粘着剤を用いて貼り合わせてもよく、自己粘着性を有する樹脂マスクを用いてもよい。樹脂マスク２０と金属マスク１０の大きさは同一であってもよく、異なる大きさであってもよい。なお、この後に任意で行われるフレームへの固定を考慮して、樹脂マスク２０の大きさを金属マスク１０よりも小さくし、金属マスク１０の外周部分が露出された状態としておくと、金属マスク１０とフレームとの固定が容易となり好ましい。
【００４８】
次に、より好ましい蒸着マスクの具体的な例として、実施形態（Ａ）、及び実施形態（Ｂ）を例に挙げ説明する。
【００４９】
なお、以下で説明する実施形態（Ａ）、及び実施形態（Ｂ）の蒸着マスク１００は、上記で説明した本開示の各実施の形態に係る蒸着マスクで説明した種々の条件を満たしている。
【００５０】
＜実施形態（Ａ）の蒸着マスク＞
図４に示すように、実施形態（Ａ）の蒸着マスク１００は、複数画面分の蒸着パターンを同時に形成するための蒸着マスクであって、樹脂マスク２０の一方の面上に、複数の金属マスク開口部１５が設けられた金属マスク１０が積層されてなり、樹脂マスク２０には、複数画面を構成するために必要な樹脂マスク開口部２５が設けられ、各金属マスク開口部１５が、少なくとも１画面全体と重なる位置に設けられている。
【００５１】
実施形態（Ａ）の蒸着マスク１００は、複数画面分の蒸着パターンを同時に形成するために用いられる蒸着マスクであり、１つの蒸着マスク１００で、複数の製品に対応する蒸着パターンを同時に形成することができる。実施形態（Ａ）の蒸着マスクで言う「樹脂マスク開口部」とは、実施形態（Ａ）の蒸着マスク１００を用いて作製しようとするパターンを意味し、例えば、当該蒸着マスクを有機ＥＬディスプレイにおける有機層の形成に用いる場合には、樹脂マスク開口部２５の形状は当該有機層の形状となる。また、「１画面」とは、１つの製品に対応する樹脂マスク開口部２５の集合体からなり、当該１つの製品が有機ＥＬディスプレイである場合には、１つの有機ＥＬディスプレイを形成するのに必要な有機層の集合体、つまり、有機層となる樹脂マスク開口部２５の集合体が「１画面」となる。そして、実施形態（Ａ）の蒸着マスク１００は、複数画面分の蒸着パターンを同時に形成すべく、樹脂マスク２０には、上記「１画面」が、所定の間隔をあけて複数画面分配置されている。すなわち、樹脂マスク２０には、複数画面を構成するために必要な樹脂マスク開口部２５が設けられている。
【００５２】
実施形態（Ａ）の蒸着マスクは、樹脂マスクの一方の面上に、複数の金属マスク開口部１５が設けられた金属マスク１０が設けられ、各金属マスク開口部は、それぞれ少なくとも１画面全体と重なる位置に設けられている。換言すれば、１画面を構成するのに必要な樹脂マスク開口部２５間において、横方向に隣接する樹脂マスク開口部２５間に、金属マスク開口部１５の縦方向の長さと同じ長さであって、金属マスク１０と同じ厚みを有する金属線部分や、縦方向に隣接する樹脂マスク開口部２５間に、金属マスク開口部１５の横方向の長さと同じ長さであって、金属マスク１０と同じ厚みを有する金属線部分が存在していない。以下、金属マスク開口部１５の縦方向の長さと同じ長さであって、金属マスク１０と同じ厚みを有する金属線部分や、金属マスク開口部１５の横方向の長さと同じ長さであって、金属マスク１０と同じ厚みを有する金属線部分のことを総称して、単に金属線部分と言う場合がある。
【００５３】
実施形態（Ａ）の蒸着マスク１００によれば、１画面を構成するのに必要な樹脂マスク開口部２５の大きさや、１画面を構成する樹脂マスク開口部２５間のピッチを狭くした場合、例えば、４００ｐｐｉを超える画面の形成を行うべく、樹脂マスク開口部２５の大きさや、樹脂マスク開口部２５間のピッチを極めて微小とした場合であっても、金属線部分による干渉を防止することができ、高精細な画像の形成が可能となる。なお、１画面が、複数の金属マスク開口部によって分割されている場合、換言すれば、１画面を構成する樹脂マスク開口部２５間に金属マスク１０と同じ厚みを有する金属線部分が存在している場合には、１画面を構成する樹脂マスク開口部２５間のピッチが狭くなっていくことにともない、樹脂マスク開口部２５間に存在する金属線部分が蒸着対象物へ蒸着パターンを形成する際の支障となり高精細な蒸着パターンの形成が困難となる。換言すれば、１画面を構成する樹脂マスク開口部２５間に金属マスク１０と同じ厚みを有する金属線部分が存在している場合には、フレーム付き蒸着マスクとしたときに当該金属線部分が、シャドウの発生を引き起こし高精細な画面の形成が困難となる。
【００５４】
次に、図４〜図７を参照して、１画面を構成する樹脂マスク開口部２５の一例について説明する。なお、図示する形態において破線で閉じられた領域が１画面となっている。図示する形態では、説明の便宜上少数の樹脂マスク開口部２５の集合体を１画面としているが、この形態に限定されるものではなく、例えば、１つの樹脂マスク開口部２５を１画素としたときに、１画面に数百万画素の樹脂マスク開口部２５が存在していてもよい。
【００５５】
図４に示す形態では、縦方向、横方向に複数の樹脂マスク開口部２５が設けられてなる樹脂マスク開口部２５の集合体によって１画面が構成されている。図５に示す形態では、横方向に複数の樹脂マスク開口部２５が設けられてなる樹脂マスク開口部２５の集合体によって１画面が構成されている。また、図６に示す形態では、縦方向に複数の樹脂マスク開口部２５が設けられてなる樹脂マスク開口部２５の集合体によって１画面が構成されている。そして、図４〜図７では、１画面全体と重なる位置に金属マスク開口部１５が設けられている。
【００５６】
上記で説明したように、金属マスク開口部１５は、１画面のみと重なる位置に設けられていてもよく、図７（ａ）、（ｂ）に示すように、２以上の画面全体と重なる位置に設けられていてもよい。図７（ａ）では、図４に示す蒸着マスク１００において、横方向に連続する２画面全体と重なる位置に金属マスク開口部１５が設けられている。図７（ｂ）では、縦方向に連続する３画面全体と重なる位置に金属マスク開口部１５が設けられている。
【００５７】
次に、図４に示す形態を例に挙げて、１画面を構成する樹脂マスク開口部２５間のピッチ、画面間のピッチについて説明する。１画面を構成する樹脂マスク開口部２５間のピッチや、樹脂マスク開口部２５の大きさについて特に限定はなく、蒸着作製するパターンに応じて適宜設定することができる。例えば、４００ｐｐｉの高精細な蒸着パターンの形成を行う場合には、１画面を構成する樹脂マスク開口部２５において隣接する樹脂マスク開口部２５の横方向のピッチ（Ｐ１）、縦方向のピッチ（Ｐ２）は６０μｍ程度となる。また、一例としての樹脂マスク開口部の大きさは、５００μｍ2以上１０００μｍ2以下の範囲内である。また、１つの樹脂マスク開口部２５は、１画素に対応していることに限定されることはなく、例えば、画素配列によっては、複数画素を纏めて１つの樹脂マスク開口部２５とすることもできる。
【００５８】
画面間の横方向ピッチ（Ｐ３）、縦方向ピッチ（Ｐ４）についても特に限定はないが、図４に示すように、１つの金属マスク開口部１５が、１画面全体と重なる位置に設けられる場合には、各画面間に金属線部分が存在することとなる。したがって、各画面間の縦方向ピッチ（Ｐ４）、横方向のピッチ（Ｐ３）が、１画面内に設けられている樹脂マスク開口部２５の縦方向ピッチ（Ｐ２）、横方向ピッチ（Ｐ１）よりも小さい場合、或いは略同等である場合には、各画面間に存在している金属線部分が断線しやすくなる。したがって、この点を考慮すると、画面間のピッチ（Ｐ３、Ｐ４）は、１画面を構成する樹脂マスク開口部２５間のピッチ（Ｐ１、Ｐ２）よりも広いことが好ましい。画面間のピッチ（Ｐ３、Ｐ４）の一例としては、１ｍｍ以上１００ｍｍ以下の範囲内である。なお、画面間のピッチとは、１の画面と、当該１の画面と隣接する他の画面とにおいて、隣接している樹脂マスク開口部間のピッチを意味する。このことは、後述する実施形態（Ｂ）の蒸着マスクにおける樹脂マスク開口部２５間のピッチ、画面間のピッチについても同様である。
【００５９】
なお、図７に示すように、１つの金属マスク開口部１５が、２つ以上の画面全体と重なる位置に設けられる場合には、１つの金属マスク開口部１５内に設けられている複数の画面間には、金属マスク開口部の内壁面を構成する金属線部分が存在しないこととなる。したがって、この場合、１つの金属マスク開口部１５と重なる位置に設けられている２つ以上の画面間のピッチは、１画面を構成する樹脂マスク開口部２５間のピッチと略同等であってもよい。
【００６０】
また、樹脂マスク２０には、樹脂マスク２０の縦方向、或いは横方向にのびる溝（図示しない）が形成されていてもよい。蒸着時に熱が加わった場合、樹脂マスク２０が熱膨張し、これにより樹脂マスク開口部２５の寸法や位置に変化が生じる可能性があるが、溝を形成することで樹脂マスクの膨張を吸収することができ、樹脂マスクの各所で生じる熱膨張が累積することにより樹脂マスク２０が全体として所定の方向に膨張して樹脂マスク開口部２５の寸法や位置が変化することを防止することができる。溝の形成位置について限定はなく、１画面を構成する樹脂マスク開口部２５間や、樹脂マスク開口部２５と重なる位置に設けられていてもよいが、画面間に設けられていることが好ましい。また、溝は、樹脂マスクの一方の面、例えば、金属マスクと接する側の面のみに設けられていてもよく、金属マスクと接しない側の面のみに設けられていてもよい。或いは、樹脂マスク２０の両面に設けられていてもよい。
【００６１】
また、隣接する画面間に縦方向に延びる溝としてもよく、隣接する画面間に横方向に延びる溝を形成してもよい。さらには、これらを組み合わせた態様で溝を形成することも可能である。
【００６２】
溝の深さやその幅については特に限定はなく、樹脂マスク２０の剛性を考慮して適宜設定すればよい。また、溝の断面形状についても特に限定されることはなくＵ字形状やＶ字形状など、加工方法などを考慮して任意に選択すればよい。実施形態（Ｂ）の蒸着マスクについても同様である。
【００６３】
＜実施形態（Ｂ）の蒸着マスク＞
次に、実施形態（Ｂ）の蒸着マスクについて説明する。図８に示すように、実施形態（Ｂ）の蒸着マスクは、蒸着作製するパターンに対応した樹脂マスク開口部２５が複数設けられた樹脂マスク２０の一方の面上に、１つの金属マスク開口部１５が設けられた金属マスク１０が積層されてなり、当該複数の樹脂マスク開口部２５の全てが、金属マスク１０に設けられた１つの金属マスク開口部１５と重なる位置に設けられている。
【００６４】
実施形態（Ｂ）の蒸着マスクで言う樹脂マスク開口部２５とは、蒸着対象物に蒸着パターンを形成するために必要な樹脂マスク開口部を意味し、蒸着対象物に蒸着パターンを形成するために必要ではない樹脂マスク開口部は、１つの金属マスク開口部１５と重ならない位置に設けられていてもよい。なお、図８は、実施形態（Ｂ）の蒸着マスクの一例を示す蒸着マスクを金属マスク側から平面視したときの正面図である。
【００６５】
実施形態（Ｂ）の蒸着マスク１００は、複数の樹脂マスク開口部２５を有する樹脂マスク２０上に、１つの金属マスク開口部１５を有する金属マスク１０が設けられており、かつ、複数の樹脂マスク開口部２５の全ては、当該１つの金属マスク開口部１５と重なる位置に設けられている。この構成を有する実施形態（Ｂ）の蒸着マスク１００では、樹脂マスク開口部２５間に、金属マスクの厚みと同じ厚み、或いは、金属マスクの厚みより厚い金属線部分が存在していないことから、上記実施形態（Ａ）の蒸着マスクで説明したように、金属線部分による干渉を受けることなく樹脂マスク２０に設けられている樹脂マスク開口部２５の寸法通りに高精細な蒸着パターンを形成することが可能となる。
【００６６】
また、実施形態（Ｂ）の蒸着マスクによれば、金属マスク１０の厚みを厚くしていった場合であっても、シャドウの影響を殆ど受けることがないことから、金属マスク１０の厚みを、耐久性や、ハンドリング性を十分に満足させることができるまで厚くすることができ、高精細な蒸着パターンの形成を可能としつつも、耐久性や、ハンドリング性を向上させることができる。
【００６７】
実施形態（Ｂ）の蒸着マスクにおける樹脂マスク２０は、樹脂から構成され、図８に示すように、１つの金属マスク開口部１５と重なる位置に蒸着作製するパターンに対応した樹脂マスク開口部２５が複数設けられている。樹脂マスク開口部２５は、蒸着作製するパターンに対応しており、蒸着源から放出された蒸着材が樹脂マスク開口部２５を通過することで、蒸着対象物には、樹脂マスク開口部２５に対応する蒸着パターンが形成される。なお、図示する形態では、樹脂マスク開口部が縦横に複数列配置された例を挙げて説明をしているが、縦方向、或いは横方向にのみ配置されていてもよい。
【００６８】
実施形態（Ｂ）の蒸着マスク１００における「１画面」とは、１つの製品に対応する樹脂マスク開口部２５の集合体を意味し、当該１つの製品が有機ＥＬディスプレイである場合には、１つの有機ＥＬディスプレイを形成するのに必要な有機層の集合体、つまり、有機層となる樹脂マスク開口部２５の集合体が「１画面」となる。実施形態（Ｂ）の蒸着マスクは、「１画面」のみからなるものであってもよく、当該「１画面」が複数画面分配置されたものであってもよいが、「１画面」が複数画面分配置される場合には、画面単位毎に所定の間隔をあけて樹脂マスク開口部２５が設けられていることが好ましい（実施形態（Ａ）の蒸着マスクの図４参照）。「１画面」の形態について特に限定はなく、例えば、１つの樹脂マスク開口部２５を１画素としたときに、数百万個の樹脂マスク開口部２５によって１画面を構成することもできる。
【００６９】
実施形態（Ｂ）の蒸着マスク１００における金属マスク１０は、金属から構成され１つの金属マスク開口部１５を有している。そして、実施形態（Ｂ）の蒸着マスク１００では、当該１つの金属マスク開口部１５は、金属マスク１０の正面からみたときに、全ての樹脂マスク開口部２５と重なる位置、換言すれば、樹脂マスク２０に配置された全ての樹脂マスク開口部２５がみえる位置に配置されている。
【００７０】
金属マスク１０を構成する金属部分、すなわち１つの金属マスク開口部１５以外の部分は、図８に示すように蒸着マスク１００の外縁に沿って設けられていてもよく、図９に示すように金属マスク１０の大きさを樹脂マスク２０よりも小さくし、樹脂マスク２０の外周部分を露出させてもよい。また、金属マスク１０の大きさを樹脂マスク２０よりも大きくして、金属部分の一部を、樹脂マスクの横方向外方、或いは縦方向外方に突出させてもよい。なお、いずれの場合であっても、１つの金属マスク開口部１５の大きさは、樹脂マスク２０の大きさよりも小さく構成されている。
【００７１】
図８に示される金属マスク１０の１つの金属マスク開口部１５の壁面をなす金属部分の横方向の幅（Ｗ１）や、縦方向の幅（Ｗ２）について特に限定はく、耐久性や、ハンドリング性を考慮して適宜設定すればよい。金属マスク１０の厚みに応じて適切な幅を適宜設定することができるが、好ましい幅の一例としては、実施形態（Ａ）の蒸着マスクの金属マスクと同様、Ｗ１、Ｗ２ともに１ｍｍ以上１００ｍｍ以下の範囲内である。
【００７２】
（フレーム付き蒸着マスク）
本開示の実施の形態に係るフレーム付き蒸着マスク２００は、フレーム６０に上記で説明した本開示の各実施の形態に係る蒸着マスク１００が固定されてなる構成を呈している。蒸着マスク１００についての説明は省略する。
【００７３】
フレーム付き蒸着マスク２００は、図１０に示すように、フレーム６０に、１つの蒸着マスク１００が固定されたものであってもよく、図１１に示すように、フレーム６０に、複数の蒸着マスク１００が固定されたものであってもよい。
【００７４】
フレーム６０は、略矩形形状の枠部材であり、最終的に固定される蒸着マスク１００の樹脂マスク２０に設けられた樹脂マスク開口部２５を蒸着源側に露出させるための貫通孔を有する。フレームの材料としては、金属材料や、ガラス材料、セラミック材料等を挙げることができる。
【００７５】
フレームの厚みについても特に限定はないが、剛性等の点から１０ｍｍ以上３０ｍｍ以下の範囲内であることが好ましい。フレームの開口の内周端面と、フレームの外周端面間の幅は、当該フレームと、蒸着マスクの金属マスクとを固定することができる幅であれば特に限定はなく、例えば、１０ｍｍ以上７０ｍｍ以下の範囲内である。
【００７６】
また、図１２（ａ）〜（ｃ）に示すように、フレームの貫通孔の領域に補強フレーム６５等が設けられたフレーム６０を用いてもよい。換言すれば、フレーム６０が有する開口が、補強フレーム等によって分割された構成を有していてもよい。補強フレーム６５を設けることで、当該補強フレーム６５を利用して、フレーム６０と蒸着マスク１００とを固定することができる。具体的には、上記で説明した蒸着マスク１００を縦方向、及び横方向に複数並べて固定するときに、当該補強フレームと蒸着マスクが重なる位置においても、フレーム６０に蒸着マスク１００を固定することができる。
【００７７】
フレーム６０と、蒸着マスク１００との固定方法についても特に限定はなく、レーザー光等により固定するスポット溶接、接着剤、ねじ止め、或いはこれ以外の方法を用いて固定することができる。
【００７８】
＜＜蒸着マスク準備体＞＞
図１３に示すように、本開示の実施の形態に係る蒸着マスク準備体１５０は、蒸着作製するパターンに対応する複数の樹脂マスク開口部２５を有する樹脂マスク２０と、金属マスク開口部１５を有する金属マスク１０とが、樹脂マスク開口部２５と金属マスク開口部１５とが重なるようにして積層されてなる蒸着マスクを得るための蒸着マスク準備体１５０であって、樹脂板２０Ａ上に、金属マスク開口部１５を有する金属マスク１０が積層されてなる構成を呈している。そして、本開示の実施の形態に係る蒸着マスク準備体１５０は、樹脂板２０Ａが、樹脂材料を含有し、金属マスク１０が、金属材料を含有しており、樹脂材料のガラス転移温度（Ｔｇ）に１００℃を加算した温度を、上限温度としたときに、縦軸を線膨張の割合、横軸を温度とする線膨張曲線において、温度２５℃から上限温度の範囲における樹脂板の線膨張曲線の積分値を、温度２５℃から上限温度の範囲における金属マスクの線膨張曲線の積分値で除した値が、０．７以上１．３以下の範囲内に規定されている。
【００７９】
本開示の実施の形態に係る蒸着マスク準備体１５０によれば、樹脂板２０Ａに樹脂マスク開口部２５を形成するときに、樹脂板２０Ａに弛みや、シワ等が生ずること、また、樹脂板２０Ａに過剰にテンションがかかることを抑制することができ、寸法精度や、位置精度に優れ、また、寸法変動や、位置変動を抑制することができる樹脂マスク開口部２５を形成することができる。つまり、本開示の実施の形態に係る蒸着マスク準備体１５０によれば、高精細な樹脂マスク開口部２５を有し、且つ形成された樹脂マスク開口部２５に寸法変動や、位置変動が生ずることを抑制可能とする蒸着マスクを得ることができる。
【００８０】
本開示の実施の形態に係る蒸着マスク準備体１５０は、樹脂マスク開口部２５を有する樹脂マスク２０を、樹脂板２０Ａとした以外は、全て、上記で説明した本開示の実施の形態に係る蒸着マスクと共通している。
【００８１】
樹脂板２０Ａは、各種の塗工方法により得られる樹脂層であってもよく、シート状の樹脂板であってもよい。樹脂板２０Ａは最終的に樹脂マスク２０となり、したがって、樹脂板２０Ａの厚みについては、最終的に得られる樹脂マスク２０の厚みを考慮して決定すればよい。
【００８２】
＜＜蒸着マスクの製造方法＞＞
本開示の実施の形態に係る蒸着マスクの製造方法は、蒸着作製するパターンに対応する樹脂マスク開口部２５を有する樹脂マスク２０と、金属マスク開口部１５を有する金属マスク１０とが、樹脂マスク開口部と金属マスク開口部とが重なるようにして積層されてなる蒸着マスクの製造方法であって、金属材料を含む金属板１０Ａ上に、樹脂材料を含む樹脂板２０Ａを設ける工程（図１４（ａ）参照）と、金属板１０Ａに、金属マスク開口部１５を形成する工程（図１４（ｂ）参照）と、樹脂板２０Ａに樹脂マスク開口部２５を形成する工程（図１４（ｃ）参照）と、を含み、樹脂材料のガラス転移温度（Ｔｇ）に１００℃を加算した温度を、上限温度としたときに、縦軸を線膨張の割合、横軸を温度とする線膨張曲線において、温度２５℃から上限温度の範囲における樹脂マスクの線膨張曲線の積分値を、温度２５℃から上限温度の範囲における金属マスクの線膨張曲線の積分値で除した値が、０．７以上１．３以下の範囲内となるように、樹脂材料を含む樹脂板、及び金属材料を含有する金属板を用いる蒸着マスクの製造方法である。
【００８３】
本開示の実施の形態に係る蒸着マスクの製造方法によれば、樹脂板２０Ａに樹脂マスク開口部２５を形成するときに、樹脂板２０Ａに弛みや、シワ等が生ずること、また、樹脂板２０Ａに過剰にテンションがかかることを抑制することができ、寸法精度や、位置精度に優れ、また、寸法変動や、位置変動を抑制することができる樹脂マスク開口部２５を形成することができる。つまり、本開示の実施の形態に係る蒸着マスクの製造方法によれば、高精細な樹脂マスク開口部２５を有し、且つ形成された樹脂マスク開口部２５に寸法変動や、位置変動が生ずることを抑制可能とする蒸着マスクを得ることができる。
【００８４】
（金属板上に樹脂板を設ける工程）
本工程は、図１４（ａ）に示すように、金属材料を含む金属板１０Ａ上に、樹脂板２０Ａを設ける工程である。
【００８５】
そして、本開示の実施の形態に係る蒸着マスクの製造方法では、樹脂材料のガラス転移温度（Ｔｇ）に１００℃を加算した温度を、上限温度としたときに、縦軸を線膨張の割合、横軸を温度とする線膨張曲線において、温度２５℃から上限温度の範囲における樹脂マスクの線膨張曲線の積分値を、温度２５℃から上限温度の範囲における金属マスクの線膨張曲線の積分値で除した値が、０．７以上１．３以下の範囲内となるように、樹脂材料を含む樹脂板２０Ａ、及び金属材料を含有する金属板１０Ａを用いている。
【００８６】
樹脂板２０Ａは、予め成型されたものであってもよく、金属板１０Ａ上に、樹脂材料を含む塗工液を塗布、乾燥することで得られるものであってもよい。なお、樹脂板２０Ａを形成するための塗工液は、樹脂材料と、当該樹脂材料を分散、或いは溶解させるための溶媒を含んでいる。塗工液の塗工方法について特に限定はなく、例えば、グラビア印刷法、スクリーン印刷法、グラビア版を用いたリバースロールコーティング法等の公知の手段を挙げることができる。塗工液の塗工量は、最終的に得られる樹脂マスク２０の厚みに応じて適宜決定すればよい。
【００８７】
樹脂材料について特に限定はなく、上記本開示の実施の形態に係る蒸着マスクにおいて説明した樹脂マスク２０に含まれる樹脂材料を適宜選択して用いることができる。例えば、熱硬化性樹脂の硬化物を含む樹脂板２０Ａとしてもよい。熱硬化性樹脂の硬化物を含む樹脂板２０Ａは、熱硬化性樹脂を含む塗工液を、金属板１０Ａ上に塗布し、これを熱硬化性樹脂の硬化温度を超える温度で加熱することで得ることができる。なお、熱硬化性樹脂の硬化温度は、樹脂板２０Ａが含有している熱硬化性樹脂に応じて適宜決定すればよい。なお、樹脂板２０Ａが、複数の熱硬化性樹脂を含有している場合には、複数の熱硬化性樹脂のうち、その硬化温度が最も高い熱硬化性樹脂の硬化温度を超える硬化温度で加熱を行うことが好ましい。
【００８８】
（金属マスク開口部を形成する工程）
本工程は、図１４（ｂ）に示すように、その表面に樹脂板２０Ａが形成された金属板１０Ａに金属マスク開口部１５を形成する工程である。金属マスク開口部１５の形成方法について特に限定はなく、レーザー加工、エッチング加工、機械加工等の従来公知の加工法を用いて行うことができる。例えば、エッチング加工法を用いた金属マスク開口部１５の形成は、金属板１０Ａの樹脂板２０Ａと接しない側の面に、レジスト材を塗工し、スリットパターンが形成されたマスクを用いて当該レジスト材をマスキングし、露光、現像する。次いで、当該レジストパターンを耐エッチングマスクとして用いて、金属板１０Ａのみをエッチング加工し、エッチング終了後に前記レジストパターンを洗浄除去する。これにより、金属板１０Ａに金属マスク開口部１５が形成されてなる金属マスク１０とすることができる。
【００８９】
（樹脂マスク開口部を形成する工程）
本工程は、図１４（ｃ）に示すように、樹脂材料を含む樹脂板２０Ａに、樹脂マスク開口部２５を形成する工程である。本工程を経ることで、蒸着作製するパターンに対応する樹脂マスク開口部２５を有する樹脂マスク２０と、金属マスク開口部１５を有する金属マスク１０とが、樹脂マスク開口部と金属マスク開口部とが重なるようにして積層されてなる蒸着マスク１００を得る。
【００９０】
樹脂マスク開口部２５の形成方法について特に限定はなく、レーザー加工法、エッチング加工法、機械加工法等の従来公知の加工法を用いて形成することができる。なお、レーザー加工法は、樹脂板２０Ａに、特に高精細な樹脂マスク開口部２５を形成することができる点で、好ましい加工法である。
【００９１】
本開示の実施の形態に係る蒸着マスクの製造方法で製造される蒸着マスクとしては、上記で説明した本開示の各実施の形態に係る蒸着マスク等を挙げることができる。
【００９２】
（蒸着マスクを用いた蒸着方法）
本開示の各実施の形態に係る蒸着マスクや、本開示の各実施の形態に係るフレーム付き蒸着マスクを用いた蒸着パターンの形成に用いられる蒸着方法については、特に限定はなく、例えば、反応性スパッタリング法、真空蒸着法、イオンプレーティング、電子ビーム蒸着法等の物理的気相成長法（Ｐｈｙｓｉｃａｌ  Ｖａｐｏｒ  Ｄｅｐｏｓｉｔｉｏｎ）、熱ＣＶＤ、プラズマＣＶＤ、光ＣＶＤ法等の化学気相成長法（Ｃｈｅｍｉｃａｌ  Ｖａｐｏｒ  Ｄｅｐｏｓｉｔｉｏｎ）等を挙げることができる。また、蒸着パターンの形成は、従来公知の真空蒸着装置などを用いて行うことができる。
【００９３】
＜＜有機半導体素子の製造方法＞＞
次に、本開示の実施の形態に係る有機半導体素子の製造方法について説明する。本開示の有機半導体素子の製造方法は、蒸着マスクを用いて蒸着対象物に蒸着パターンを形成する蒸着パターン形成工程を含み、蒸着パターンを形成する工程において、上記で説明した本開示の各実施の形態に係る蒸着マスクが用いられる。
【００９４】
蒸着マスクを用いた蒸着法により蒸着パターンを形成する蒸着パターン形成工程について特に限定はなく、基板上に電極を形成する電極形成工程、有機層形成工程、対向電極形成工程、封止層形成工程等を有し、各任意の工程において、上記で説明した本開示の蒸着パターン形成方法を用いて、蒸着パターンが形成される。例えば、有機ＥＬデバイスのＲ（レッド），Ｇ（グリーン），Ｂ（ブルー）各色の発光層形成工程に、上記で説明した本開示の蒸着パターン形成方法をそれぞれ適用する場合には、基板上に各色発光層の蒸着パターンが形成される。なお、本開示の有機半導体素子の製造方法は、これらの工程に限定されるものではなく、従来公知の有機半導体素子の製造における任意の工程に適用可能である。
【００９５】
以上説明した本開示の実施の形態に係る有機半導体素子の製造方法によれば、蒸着マスクと蒸着対象物とを隙間なく密着させた状態で、有機半導体素子を形成する蒸着を行うことができ、高精細な有機半導体素子を製造することができる。本開示の有機半導体素子の製造方法で製造される有機半導体素子としては、例えば、有機ＥＬ素子の有機層、発光層や、カソード電極等を挙げることができる。特に、本開示の有機半導体素子の製造方法は、高精細なパターン精度が要求される有機ＥＬデバイスのＲ（レッド），Ｇ（グリーン），Ｂ（ブルー）発光層の製造に好適に用いることができる。
【００９６】
＜＜有機ＥＬディスプレイの製造方法＞＞
次に、本開示の実施の形態に係る有機ＥＬディスプレイ（有機エレクトロルミネッセンスディスプレイ）の製造方法について説明する。本開示の有機ＥＬディスプレイの製造方法は、有機ＥＬディスプレイの製造工程において、上記で説明した本開示の有機半導体素子の製造方法により製造された有機半導体素子が用いられる。
【００９７】
上記本開示の有機半導体素子の製造方法により製造された有機半導体素子が用いられた有機ＥＬディスプレイとしては、例えば、ノートパソコン（図１５（ａ）参照）、タブレット端末（図１５（ｂ）参照）、携帯電話（図１５（ｃ）参照）、スマートフォン（図１５（ｄ）参照）、ビデオカメラ（図１５（ｅ）参照）、デジタルカメラ（図１５（ｆ）参照）、スマートウォッチ（図１５（ｇ）参照）等に用いられる有機ＥＬディスプレイを挙げることができる。
【００９８】
（実施例および比較例）
金属板上に樹脂板を設けた蒸着マスク準備体サンプルＡ〜Ｇの７種類を準備した。蒸着マスク準備体サンプルＡ〜Ｇに対しては、予め、当該蒸着マスク準備体をなす金属板、樹脂板のＣＴＥ曲線を、上記の方法（線膨張曲線の作成方法）にて作成し、前述の積分値の算出により、算出された樹脂マスクの積分値を、算出された金属マスクの積分値で除して、比率を算出している。比率の算出結果を表１に示す。なお、表中の［樹脂板／金属板］は、各蒸着マスク準備体サンプルを構成する樹脂板、及び金属板における、温度２５℃から上限温度の範囲における樹脂板の線膨張曲線の積分値を、温度２５℃から上限温度の範囲における金属板の線膨張曲線の積分値で除した値（％）を意味する。
【００９９】
上記蒸着マスク準備体サンプルにおける、樹脂板は、ポリイミド樹脂から構成され、その厚みは５μｍである。また、金属板は、Ｆｅ−３６Ｎｉ合金（インバー材）から構成され、その厚みは２０μｍである。上記蒸着マスク準備体サンプルＡ〜Ｇは、それぞれ、ポリイミド樹脂から構成される樹脂板を形成する際の加熱温度や、昇温速度を適宜異ならせている。
【０１００】
次いで、上記蒸着マスク準備体サンプルＡ〜Ｇの金属板に対し、エッチングにより、７９ｍｍ×１２０ｍｍの金属マスク開口部の形成を行い、このときの（１）樹脂板に生じるシワの程度を評価した。次いで、金属マスク開口部が形成された蒸着マスク準備体サンプルＡ〜Ｇの樹脂板に樹脂マスク開口部を形成し、このときの（２）樹脂マスク開口部の開口位置変動量を測定した。
【０１０１】
（１）樹脂板のシワ評価
金属板の中央部分をエッチングにより矩形（７０ｍｍ×１２０ｍｍ）に除去後、各蒸着マスク準備体サンプルにおける樹脂板のシワの程度を下記の評価基準に基づいて評価した。評価結果を表１に示す。
［評価基準］
Ａ：シワの発生無。
Ｂ：僅かにシワが生じている。
Ｃ：使用上問題となるシワが生じている。
【０１０２】
（２）樹脂マスク開口部の開口位置変動量の測定
上記シワ評価を行った蒸着マスク準備体サンプルの樹脂板に対し、金属板の上記エッチングにより除去された領域を通して、波長３５５ｎｍのＹＡＧレーザー（１Ｊ／ｃｍ2）にて、３０μｍ×５００μｍの矩形パターンを樹脂板面に複数回照射し、縦横２列の樹脂マスク開口部を形成した。長辺側のギャップは５μｍ、短辺側のギャップは５０μｍにした。その時の開口状態を顕微鏡にて観察した。
・片側のブリッジ部（短辺側のギャップ５０μｍ）をレーザーにより切断した。この時の樹脂マスク開口部の開口位置変動量を顕微鏡映像モニターに映して観察して、変動量の測定を行い以下の評価基準に基づいて評価した。評価結果を表１に示す。
［評価基準］
Ａ：開口位置変動量が２μｍ以下。
Ｂ：開口位置変動量が２μｍより大きく４μｍ未満。
Ｃ：開口位置変動量が４μｍ以上。
【０１０３】
【表１】
2018066053.tif 000003
【符号の説明】
【０１０４】
１０Ａ…金属板
１０…金属マスク
１５…金属マスク開口部
２０Ａ…樹脂板
２０…樹脂マスク
２５…樹脂マスク開口部
６０…フレーム
１００…蒸着マスク
１５０…蒸着マスク準備体
【図１】
2018066053.tif 000004
【図２】
2018066053.tif 000005
【図３】
2018066053.tif 000006
【図４】
2018066053.tif 000007
【図５】
2018066053.tif 000008
【図６】
2018066053.tif 000009
【図７】
2018066053.tif 000010
【図８】
2018066053.tif 000011
【図９】
2018066053.tif 000012
【図１０】
2018066053.tif 000013
【図１１】
2018066053.tif 000014
【図１２】
2018066053.tif 000015
【図１３】
2018066053.tif 000016
【図１４】
2018066053.tif 000017
【図１５】
2018066053.tif 000018